(57)【要約】［課題］グラフェン含有膜の陰イオン透過性を簡便な方法で評価する方法およびイオン透過性が制御されたグラフェン含有膜を用いた光電変換素子の提供。［解決手段］  グラフェン含有膜の陰イオン透過性を評価する方法であって、（ｉ）陰イオンを含有する水溶液と、金属銀を含む作用極と、対極と、参照極とを具備しれた測定装置を準備し、（ｉｉ）前記水溶液に、各電極を接触させた場合の、対極に対する作用極の電極電位を周期的に変化させながら掃引して金属銀と陰イオンとの反応電流Ｉ０を測定し、（ｉｉｉ）前記作用極に代えて、作用極に電気的に接続されたグラフェン含有膜を前記水溶液に接触させた場合の反応電流Ｉ１を測定し、（ｉｖ）Ｉ０とＩ１とを比較することによって、グラフェン含有膜の陰イオン透過性を評価する方法、および  グラフェン含有膜を具備する光電変換素子であって、前記グラフェン含有膜が前記の方法に則して反応電流を測定したとき、反応電流Ｉ１の曲線が、プラス電位側でピークを有し、プラス電位側の積算電荷量Ｑ１が、グラフェン含有膜を有しないプラス側の積算電荷量Ｑ０の２０％以下である、光電変換素子。
2020054018.tif 000002
【特許請求の範囲】
【請求項１】
グラフェン含有膜の陰イオン透過性を評価する方法であって、
（ｉ）陰イオンを含有する水溶液と、金属銀を含む作用極と、対極と、参照極とを具備し、前記作用極と前記対極と前記参照極が外部回路によって電気的に結合された測定装置を準備し、
（ｉｉ）前記水溶液に、前記作用極と、前記対極と、前記参照極とを接触させ、前記対極に対する前記作用極の電極電位を周期的に変化させながら掃引して金属銀と陰イオンとの反応電流Ｉ０を測定し、
（ｉｉｉ）前記作用極に代えて、前記作用極に電気的に接続された、グラフェン含有膜を前記水溶液に接触させ、ここで前記作用極と前記水溶液は直接的には接触させず、前記対極に対する前記作用極の電極電位を周期的に変化させながら掃引して金属銀と陰イオンとの反応電流Ｉ１を測定し、
（ｉｖ）（ｉｉ）における反応電流Ｉ０と（ｉｉｉ）における反応電流Ｉ１とを比較することによって、前記グラフェン含有膜の陰イオン透過性を評価する方法。
【請求項２】
前記作用極の形状が膜状である、請求項１に記載の方法。
【請求項３】
前記作用極が、前記作用極を前記水溶液に直接接触させないための保護膜をさらに有する、請求項１または２に記載の方法。
【請求項４】
前記陰イオンがハロゲンイオンまたは水酸化物イオンである、請求項１〜３のいずれか１項に記載の方法。
【請求項５】
金属銀を含む作用極が、金属銀薄膜または銀ナノワイヤからなる電極である、請求項１〜４のいずれか１項に記載の方法。
【請求項６】
２つの電極とその間に設けられた光電変換層を具備し、前記２つの電極と前記光電変換層との間の少なくとも一方にグラフェン含有膜をさらに具備する光電変換素子であって、
前記グラフェン膜が、
（ｉ）陰イオンを含有する水溶液と、金属銀を含む作用極と、対極と、参照極とを具備し、前記作用極と前記対極と前記参照極が外部回路によって電気的に結合された測定装置を準備し、
（ｉｉ）前記水溶液に、前記作用極と、前記対極と、前記参照極とを接触させ、前記対極に対する前記作用極の電極電位を周期的に変化させながら掃引して金属銀と陰イオンとの反応電流Ｉ０を測定し、
（ｉｉｉ）前記作用極に代えて、前記作用極に電気的に接続された、グラフェン含有膜を前記水溶液に接触させ、ここで前記作用極と前記水溶液は直接的には接触させず、前記対極に対する前記作用極の電極電位を周期的に変化させながら掃引して金属銀と陰イオンとの反応電流Ｉ１を測定したとき、
（ｉｉｉ）において、反応電流Ｉ１の曲線が、プラス電位側でピークを有し、
（ｉｉｉ）のプラス電位側の積算電荷量Ｑ１が、（ｉｉ）のプラス側の積算電荷量Ｑ０の２０％以下である特性を有する、光電変換素子。
【請求項７】
前記グラフェン含有膜に含まれるグラフェン骨格の炭素原子の一部が窒素原子で置換されている、請求項６に記載の素子。
【請求項８】
前記グラフェン含有膜に含まれるグラフェン骨格にアルキル鎖を含有する置換基が結合している、請求項６または７に記載の素子。
【請求項９】
前記グラフェン含有膜に隣接する金属酸化物層をさらに具備する、請求項６〜８のいずれか１項に記載の素子。
【請求項１０】
前記素子が具備する電極が、金属銀を含有する、請求項６〜９のいずれか１項に記載の素子。
【請求項１１】
前記素子が具備する電極が、金属銀薄膜または銀ナノワイヤからなる電極である、請求項６〜１０のいずれか１項に記載の素子。
【発明の詳細な説明】
【技術分野】
【０００１】
本発明の実施形態は、グラフェン含有膜の陰イオン透過性測定方法および光電変換素子に関する。
【背景技術】
【０００２】
近年エネルギーの消費量が増加してきており、地球温暖化対策として従来の化石エネルギーに代わる代替エネルギーの需要が高まっている。このような代替エネルギーのソースとして太陽電池に着目が集まっており、その開発が進められている。太陽電池は、種々の用途への応用が検討されているが、多様な設置場所に対応するために太陽電池のフレキシブル化と耐久性向上が特に要求されている。最も基本的な単結晶シリコン系太陽電池はコストが高く、フレキシブル化が困難であり、昨今注目されている有機太陽電池や有機無機ハイブリッド太陽電池は耐久性の点で改良の余地がある。【０００３】
このような太陽電池の他、有機ＥＬ素子、光センサーといった光電変換素子について、フレキシブル化および耐久性改良を目的とした検討が行われている。このような素子には透明電極としては通常ＩＴＯ膜が用いられている。ＩＴＯ膜は通常スパッタ等で製膜される。導電性の高いＩＴＯ膜を得るためには、一般に高温でのスパッタやスパッタ後の高温アニールが必要であり、有機材料を組み合わせた素子には適用できないことが多い。また素子にＩＴＯ膜を組み合わせた場合には、光電変換層などの活性部位にインジウム等の金属イオンやハロゲンイオン等が侵入して、素子活性が低下することもある。【０００４】
また、透明電極として、低抵抗、かつ高透明性であるＩＴＯ／Ａｇ／ＩＴＯや銀ナノワイヤが用いられることがある。このような電極では銀が酸やハロゲンによって劣化する傾向が強い。さらに銀はマイグレーションしやすい。マイグレーションした銀は水等と反応して酸化し、透明電極の透明性を低下させたり、素子内部の活性部位に到達して素子活性自体を低下させることがある。【０００５】
一方、透明電極部材としてグラフェン含有膜が用いられることがある。グラフェン含有膜は優れた導電性や安定性を有するが、種々の短所があることも知られている。
【先行技術文献】
【特許文献】
【０００６】
【特許文献１】特開平９−２８３８６６号公報
【発明の概要】
【発明が解決しようとする課題】
【０００７】
本実施形態は、上記のような課題に鑑みて、電気化学素子に使用されるグラフェン含有膜の陰イオン透過性を簡便に評価する方法およびイオン透過性を制御したグラフェン含有膜を用いた光電変換素子を提供する。
【課題を解決するための手段】
【０００８】
実施形態による方法は、グラフェン含有膜の陰イオン透過性を評価する方法であって、
（ｉ）陰イオンを含有する水溶液と、金属銀を含む作用極と、対極と、参照極とを具備し、前記作用極と前記対極と前記参照極が外部回路によって電気的に結合された測定装置を準備し、
（ｉｉ）前記水溶液に、前記作用極と、前記対極と、前記参照極とを接触させ、前記対極に対する前記作用極の電極電位を周期的に変化させながら掃引して金属銀と陰イオンとの反応電流Ｉ０を測定し、
（ｉｉｉ）前記作用極に代えて、前記作用極に電気的に接続された、グラフェン含有膜を前記水溶液に接触させ、ここで前記作用極と前記水溶液は直接的には接触させず、前記対極に対する前記作用極の電極電位を周期的に変化させながら掃引して金属銀と陰イオンとの反応電流Ｉ１を測定し、
（ｉｖ）（ｉｉ）における反応電流Ｉ０と（ｉｉｉ）における反応電流Ｉ１とを比較することによって、前記グラフェン含有膜の陰イオン透過性を評価するものである。【０００９】
また、実施形態による光電変換素子は、２つの電極とその間に設けられた光電変換層を具備し、前記２つの電極と前記光電変換層との間の少なくとも一方にグラフェン含有膜をさらに具備する光電変換素子であって、
前記グラフェン層が、
（ｉ）陰イオンを含有する水溶液と、金属銀を含む作用極と、対極と、参照極とを具備し、前記作用極と前記対極と前記参照極が外部回路によって電気的に結合された測定装置を準備し、
（ｉｉ）前記水溶液に、前記作用極と、前記対極と、前記参照極とを接触させ、前記対極に対する前記作用極の電極電位を周期的に変化させながら掃引して金属銀と陰イオンとの反応電流Ｉ０を測定し、
（ｉｉｉ）前記作用極に代えて、前記作用極に電気的に接続された、グラフェン含有膜を前記水溶液に接触させ、ここで前記作用極と前記水溶液は直接的には接触させず、前記対極に対する前記作用極の電極電位を周期的に変化させながら掃引して金属銀と陰イオンとの反応電流Ｉ１を測定したとき、
（ｉｉｉ）において、反応電流Ｉ１の曲線が、プラス電位側でピークを有し、
（ｉｉｉ）のプラス電位側の積算電荷量Ｑ１が、（ｉｉ）のプラス側の積算電荷量Ｑ０の２０％以下である特性を有する。
【図面の簡単な説明】
【００１０】
【図１】実施形態による膜状構造体の陰イオン透過性測定方法を示す概念図。
【図２】実施形態による電気化学素子（太陽電池セル）の構造を示す概念図。
【図３】実施形態による電気化学素子（有機ＥＬ素子）の構造を示す概念図。
【図４】実施例１のサイクリックボルタモグラム。
【図５】実施例５の太陽電池セルの構造を示す概念図。
【図６】実施例７の有機ＥＬ素子の構造を示す概念図。
【発明を実施するための形態】
【００１１】
以下実施形態を詳細に説明する。
【００１２】
［実施形態１］
まず、図１を用いて、第１の実施形態に係るグラフェン含有膜の陰イオン透過性測定方法について説明する。
【００１３】
実施形態による方法では、評価対象であるグラフェン含有膜が無い場合の電流Ｉ０の測定（ｉｉ）と、ある場合の電流Ｉ１の測定（ｉｉｉ）を行う。言い換えればサイクリックボルタモメトリーにより（ｉｉ）水溶液のみについて、または（ｉｉｉ）グラフェン含有膜を介して、測定する。これらには、いずれを先に行ってもよい。また、図１は、本実施形態の一例に係る方法において、グラフェン含有膜がある場合の電流Ｉ１を測定するときの構成概略図である。
【００１４】
評価に用いる測定装置は、陰イオンを含有する水溶液１０４と、金属銀を含む作用極１０２と、対極１０７と、参照極１０８とを具備する。これらの作用極と対極と参照極は外部回路によって電気的に結合されている。図１において、外部回路には作用極と対極との間に電位を印加する電源１０９および電流計１１１が結合されている。これらの電極、電源、電流計の電気的接続は、一般的にサイクリックボルタモメトリーにおいて用いられているポテンショスタットと同様の回路を構成している。したがって、実施形態において参照電極は、作用電極の電位を正確に知るための基準となるものである。
【００１５】
ここで、作用極１０２に含まれる金属銀は、銀の単体である必要は無く、銀を含む合金であってもよい。また金属銀の形状は限定されない。作用極が金属銀薄膜の形状であったり、銀ナノワイヤから構成されたものであってもよい。また、図１において作用極は膜状の形状であるが、その形状は限定されない。ただし、評価対象の形状が膜状であるため、作用極を膜状とすることで測定時に均一な電流を得ることができるので作用極は膜状であることが好ましい。
【００１６】
図１において、作用極１０２と水溶液１０４との間に評価対象であるグラフェン含有膜１０１が挟まれている。言い換えれば、グラフェン含有膜１０１の一方の片面には、作用極１２が接しており、もう一方の面に水溶液１０４が接している。
【００１７】
グラフェン含有膜１０１は作用極１０２と積層された構造となっているが、このグラフェン含有膜１０１と作用極１０２は接触することによって電気的に結合されている。
【００１８】
図１において、水溶液１０４は、外筒１０６とグラフェン含有膜１０１とで構成される空間に収容されている。この結果、水溶液１０４は、グラフェン含有膜１０１と接触し、グラフェン含有膜１０１を介して作用極１０２と電気的に結合される。外筒１０６とグラフェン含有膜１０１の間には水溶液流出を防止するためのシール１０５を備えてもよい。
【００１９】
このような構成で、参照電極を基準として作用電極の電位を周期的に変化させ、グラフェン含有膜１０１が存在するときの、作用極に含まれる金属銀と陰イオンとの反応電流Ｉ１を電流計１１１で測定する。
【００２０】
そして、Ｉ１の測定とは別に、上記した構成からグラフェン含有膜１０１を除外し、水溶液１０４を作用極１０２と直接接触させて、同様の測定を行って、グラフェン含有膜１０１が存在しないときの、作用極に含まれる金属銀と陰イオンとの反応電流Ｉ０を測定する。
【００２１】
ここで測定される反応電流を生じさせる反応は以下のように説明される。
【００２２】
グラフェン含有膜１０１を通して陰イオン（例えばハロゲンイオンＸ−）が金属銀（Ａｇ）を含有する作用極１０２まで拡散し、印加される電位が陰イオンの酸化電位を超えると（１）式の反応が生じる。
Ｘ−    ＋    Ａｇ    →  ＡｇＸ  ＋    ｅ−      （１）
【００２３】
次に  逆の電位を印加すると  （２）式の逆反応が生じる
ＡｇＸ      ＋  ｅ−    →  Ｘ−    ＋    Ａｇ    （２）
【００２４】
これら反応に基づく電子移動により電流が発生する。グラフェン含有膜の陰イオン透過性が低いと反応電流Ｉ１は小さくなる。一方グラフェン含有膜が無い場合は、グラフェン含有膜の影響が無い、基準となる電流Ｉ０が測定される。電流Ｉ０は実質的に陰イオンの濃度のみに依存する。これらの電流の比較からグラフェン含有膜１０１のイオン透過性が評価できる。
【００２５】
電位を印加して電流を測定する方法としては、一般に、アンペロメトリーのように一定の電位を印加して電流値を検出する方法と、ボルタモメトリーのように電位を変動させながら電流値を測定する方法とがある。実施形態においては、周期的に電位を変えながら電位を印加して電流値の応答の変化をみる（サイクリックボルタモメトリー）。時間に対する電流応答波形が徐々に変化する場合があるが、その場合は時間に対する電流応答波形の変化が１０％以下になった時の波形を採用する。プラス側の波形の電流値を時間で積分して得られる電荷量から式（１）の反応量（電流量）が測定できる。また、グラフェン含有膜が無い場合の電流Ｉ０と、膜のある場合との電流Ｉ１の比較から、測定対象である膜のイオン透過性を評価することができる。解析のしやすさからボルタモメトリーの場合は電位を時間に対して１次で変化させるいわゆるサイクリックボルタモメトリーが好ましい。
【００２６】
印加する電位の範囲は、水の電解による酸素発生や水素発生があまり起こらない範囲が好ましい。好ましくは−５００〜＋８００ｍＶ（参照電極が銀塩化銀電極の場合）である。サイクリックボルタモメトリーにおいて、電位印加速度は２．５〜５０ｍＶ／ｓが好ましく、１０〜２５ｍＶ／ｓがより好ましい。
【００２７】
水溶液の陰イオンの濃度は、膜の透過性に応じて適切に調整されるが、濃度としては０．０５〜５質量％が好ましい。
【００２８】
銀は酸素と反応して酸化しやすい。このため、作用極に含まれる金属銀の酸化を防ぐために、水溶液は窒素ガスで飽和させ、測定を窒素ガス雰囲気中で行うことが好ましい。測定温度は１５℃から３０℃が好ましい。
【００２９】
本実施形態では金属銀を含有する作用極が水溶液に直接接触させないための保護膜をさらに具備することが好ましい。例えば、図１とは異なり、容器に水溶液を満たし、そこに作用極、対極、および参照極を接触させる態様において、作用極の一部に測定対象となるグラフェン含有膜を積層した後、作用極の露出部分を保護膜で被覆することもできる。このような態様によれば、前記したような、水溶液の流出のおそれのある、外筒１０６やシール１０５の組み合わせでは無く、汎用の容器を用いて実施形態の方法を実施することができる。
【００３０】
本実施形態では陰イオンとしてハロゲンイオンまたは水酸化物イオンを用いることが好ましい。ハロゲンイオンは銀との反応性が高く、また塩化物イオン、臭化物イオン、ヨウ化物イオンなどのイオンから適切なイオンを選択することによって、サイズや反応電位を容易に変えることができる。水酸化物イオンもまた銀との反応性が高く、アルカリ性状態でのグラフェン含有膜のイオン透過性を評価するのに適する。
【００３１】
実施形態の方法により評価される対象となるグラフェン含有膜は特に限定されないが、光電変換素子に用いられる透明電極などに用いられるグラフェン含有膜であることが好ましい。
【００３２】
本実施形態では、作用極は金属銀を含む。金属銀は純銀であってもよいし合金であってもよい。合金としてはＰｄ、Ｐｔ、Ａｕ、Ｓｎ、Ｚｎ、Ｃｕとの合金が好ましい。また、作用極が金属銀の薄膜、棒、またはパッドなどの形状であってもよい。さらに、金属銀が銀ナノワイヤであってもよい。この場合、作用極が銀ナノワイヤのみから構成されても、導電性材料によって結合されていてもよい。
【００３３】
作用極が金属銀の超薄膜である場合、その平均厚さは２ｎｍ〜２０ｎｍであることが好ましい。２ｎｍより薄いと電気抵抗が高くなる傾向があり、反応電流を高い精度で測定することが難しくなる場合がある。２０ｎｍより厚いと透明性が低下する傾向にある。より好ましくは３ｎｍ以上１５ｎｍ以下である。金属銀が銀ナノワイヤである場合、平均直径が２０〜２００ｎｍであることが好ましい。２０ｎｍより小さいと安定性が減少する傾向にあり、２００ｎｍより大きいと分散液が不安定になる傾向がある。作用極が金属銀の薄膜の場合は平均厚さが１μｍから１ｍｍが加工や取扱の点から好ましい。
【００３４】
銀薄膜の厚さや銀ナノワイヤの直径は電子顕微鏡で表面もしくは断面を観測することにより測定できる。銀ナノワイヤの直径は銀ナノワイヤ平面画像の幅である。銀ナノワイヤの幅が一本の銀ナノワイヤ中で変化する場合は３か所測定する。これらの値の平均値はそれぞれランダムな測定点５０から求めることができる。
【００３５】
なお、測定対象となるグラフェン含有膜は種々の方法で作製することができる。
【００３６】
グラフェン含有膜のひとつとして、単層グラフェン膜がある。この単層グラフェン膜は、例えば化学気相成長（ＣＶＤ）法により製造することができる。具体的には、Ｃｕ箔を下地触媒層とし、メタン、水素、およびアルゴンの混合ガスを反応ガスとして化学気相成長（ＣＶＤ）法によりグラフェン層を形成させる。Ｃｕ箔表面を、予めアニール処理によって、Ｃｕ箔表面の結晶粒を大きくしておくことが好ましい。アニール処理は、レーザー照射による加熱処理により行うことができる。さらに形成されたグラフェン層をアルゴン混合気流下で加熱処理した後、アルゴン気流下で冷却する。グラフェン層が形成された膜面に熱転写フィルムを圧着した後、アンモニアアルカリ性の塩化第二銅エッチャントに浸漬してＣｕを溶解し、単層からなるグラフェン層を熱転写フィルム上に転写させることで単層グラフェン膜を製造する。
【００３７】
また、グラフェン層の積層構造を含む多層グラフェン膜は、単層グラフェン膜の形成と同様の操作を繰り返し、単層グラフェン膜を積層することにより得ることが可能である。
【００３８】
これらのグラフェン含有膜を金属銀を含む膜上に熱転写することができる。
【００３９】
グラフェン骨格の炭素原子の一部が窒素原子で置換されたグラフェン含有膜（以下、窒素置換グラフェン含有膜ということがある）を製造することもできる。このようなグラフェン含有膜は、陰イオンとの相互作用が大きく、陰イオンの拡散を小さくすることができるので好ましい。
【００４０】
このようなグラフェン含有膜は、ＣＶＤ法の原料として、メタンや水素などの基本原料に加えて、アンモニア、ピリジン、メチルアミン、エチレンジアミン、または尿素などの低分子窒素化合物を組み合わせることにより形成させることができる。
【００４１】
また、窒素置換グラフェン含有膜は、前記のＣＶＤ法による方法とは別の方法で製造することもできる。例えば、酸化グラフェンの水分散液を金属上（例えばＣｕ）にスピンコートして薄膜状にした後、アンモニア、水素、アルゴンの混合雰囲気下で熱処理する。この処理によって、グラフェン骨格の炭素原子の一部を窒素原子で置換することができる。
【００４２】
さらには、
（ｉ）酸化グラフェンの水分散液中にアミン化合物またはヒドラジン、およびナトリウムボロハイドライド等を加えて還元し、それを銀を含む膜上にスピンコートして薄膜状にする、
（ｉｉ）酸化グラフェン薄膜をヒドラジンで加熱処理して乾燥させた後、ＰＥＴフィルム上に転写する、
（ｉｉｉ）無置換グラフェン薄膜を窒素プラズマ中で処理して製造する、
（ｉｖ）アンモニア、メタン、水素、アルゴンの混合雰囲気下、銅基材にマイクロ波を照射し、プラズマを発生させる
のいずれかの方法で窒素置換グラフェン含有膜を製造することができる。
【００４３】
また、グラフェン骨格にアルキル鎖を含有する置換基が結合したグラフェン含有膜を製造することもできる。このようなグラフェン含有膜は有機溶媒に対する分散性が向上して製膜しやすくなると共に、アルキル鎖を含有する置換基のためにイオンの拡散を小さくすることができる。このようなグラフェン含有膜は、酸化グラフェンにアルキル鎖を有し、酸化グラフェンの官能基であるカルボン酸基、水酸基、エポキシ基等と反応することができる官能基を有する化合物と還元剤とを反応させて製造することができる。アルキル基としては炭素数２~１８が分散性の点から好ましく、分岐していてもよいし鎖中に酸素原子や窒素原子のようなヘテロ原子を含有していてもよい。末端はメチル基でもよいし、水酸基やアミノ基、カルボン酸基であってもよい。末端の基を変えることによりグラフェン膜のゼータ電位を制御することができる。アルキル鎖を有する化合物が還元性を有すれば還元剤を省くことができる。還元剤としてヒドラジンを用いると窒素置換グラフェン膜を製造するのに好ましい。
【００４４】
さらに、グラフェン骨格の炭素原子の一部がホウ素原子で置換されたグラフェン含有膜を製造することもできる。このようなグラフェン含有膜は、ジボラン、メタン、水素、アルゴンを混合反応ガスとしたＣＶＤ法で製造することができる。
【００４５】
［実施形態２−１］
図２を用いて、第２の実施形態の一つに係る光電変換素子の構成について説明する。図２は、本実施形態に係る太陽電池セル２０（光電変換素子）の構成概略図である。太陽電池セル２０は、このセルに入射してきた太陽光Ｌ等の光エネルギーを電力に変換する太陽電池としての機能を有する素子である。太陽電池セル２０は、透明電極２０１と光電変換層２０３の間に第１のグラフェン含有膜２０２を有する。また対向電極２０５と光電変換層２０３の間に第２のグラフェン含有膜２０４を有する。図２では２つのグラフェン含有膜を有する例を示したが、どちら一つだけを有してもよい。
【００４６】
ここで、グラフェン含有膜２０２および２０４は、特定の陰イオン透過性を有している。この陰イオン透過性は、以下の方法により評価できる。
（ｉ）陰イオンを含有する水溶液と、金属銀を含む作用極と、対極と、参照極とを具備し、前記作用極と前記対極と前記参照極が外部回路によって電気的に結合された測定装置を準備し、
（ｉｉ）前記水溶液に、前記作用極と、前記対極と、前記参照極とを接触させ、前記対極に対する前記作用極の電極電位を周期的に変化させながら掃引して金属銀と陰イオンとの反応電流Ｉ０を測定し、
（ｉｉｉ）前記作用極に代えて、前記作用極に電気的に接続された、グラフェン含有膜を前記水溶液に接触させ、ここで前記作用極と前記水溶液は直接的には接触させず、前記対極に対する前記作用極の電極電位を周期的に変化させながら掃引して金属銀と陰イオンとの反応電流Ｉ１を測定したとき、
（ｉｉｉ）において、反応電流Ｉ１の曲線が、プラス電位側でピークを有し、
（ｉｉｉ）のプラス電位側の積算電荷量Ｑ１が、（ｉｉ）のプラス側の積算電荷量Ｑ０の２０％以下であり、好ましくは１５％以下であり、より好ましくは１０％以下である。この比率が低ければ、陰イオンの透過性が低く、光電変換素子の寿命が長くなる。
【００４７】
実施形態ではグラフェン含有膜に含まれるグラフェン骨格の炭素原子の一部が窒素原子で置換されていてもよい。窒素置換グラフェン含有膜は陰イオンとの相互作用が大きく、陰イオンの拡散をさらに小さくすることができる。また仕事関数が小さくなる傾向があり、素子の陰極に好適である。窒素原子のドープ量（Ｎ／Ｃ原子比）はＸ線光電子スペクトル（ＸＰＳ）で測定することができ、０．１〜３０ａｔｏｍ％であることが好ましく、１〜１０ａｔｏｍ％であることがより好ましい。
【００４８】
実施形態ではグラフェン骨格にアルキル鎖を含有する置換基が結合していてもよい。グラフェン骨格にアルキル鎖を含有する置換基が結合していると有機溶媒に対する分散性が向上して製膜しやすくなると共にアルキル鎖を含有する置換基のためにイオンの拡散を小さくすることができて、素子寿命が長くなる傾向がある。
【００４９】
実施形態では、素子の電極が銀を含んでいてもよい。電極が銀を含むことにより、イオン拡散の効果をより正確に予測することができる。対向電極２０５として銀電極を採用する場合、平均厚さが５０ｎｍ〜１μｍの銀薄膜を用いることができる。銀薄膜は真空蒸着やスパッタ、スクリーン印刷により作製できる。
【００５０】
また、透明電極２０１として銀を含む電極を用いることができる。このような電極として、銀超薄膜と導電性の金属酸化物との積層膜もしくは銀ナノワイヤを用いることができる。
【００５１】
銀は純銀であってもよいし合金であってもよい。合金としてはＰｄ、Ｐｔ、Ａｕ、Ｓｎ、Ｚｎ、Ｃｕとの合金が好ましい。銀ナノワイヤは平均直径が２０〜２００ｎｍが好ましい。２０ｎｍより小さいと安定性が減少する傾向にある。２００ｎｍより大きいと透明性が減少する傾向にある。銀超薄膜の厚さや銀ナノワイヤの直径は前記した方法と同様の方法による求められる。
【００５２】
導電性の金属酸化物膜としては、一般的に知られている任意のものから選択することができる。具体的には、インジウムドープスズ酸化物（Ｉｎｄｉｕｍ  ｄｏｐｅｄ  ｔｉｎ  ｏｘｉｄｅ、ＩＴＯ）、フッ素ドープ酸化スズ（Ｆｌｕｏｒｉｎｅ  ｄｏｐｅｄ  ｔｉｎ  ｏｘｉｄｅ、ＦＴＯ）、アルミニウムドープ亜鉛酸化物（Ａｌｕｍｉｎｉｕｍ  ｄｏｐｅｄ  ｚｉｎｃ  ｏｘｉｄｅ，ＡＺＯ等が挙げられる。上記金属酸化物はアモルファス構造を含有し、膜厚はいずれも３０〜２００ｎｍが好ましい。アモルファス構造を有すると連続的で均一、平坦な膜を形成しやすい。膜厚が３０ｎｍより小さいと抵抗が大きくなる傾向があり２００ｎｍより大きいと透明性が低下し、作製に時間がかかる傾向にある。より好ましくは３５〜１００ｎｍ、さらに好ましくは４０〜７０ｎｍである。上記の中ではＩＴＯが中性ｐＨでゼータ電位が０に近く陽イオンや陰イオンとの相互作用が小さいため好ましい。
【００５３】
銀超薄膜の膜厚は２〜２０ｎｍが好ましい。２ｎｍより小さいと抵抗が大きくなる傾向があり、２０ｎｍより大きいと透明性が低下する傾向がある。より好ましくは３〜１５ｎｍであり、さらに好ましくは５〜１０ｎｍである。
【００５４】
実施形態による光電変換素子は、紫外線カット層、またはガスバリア層をさらに具備することができる。紫外線カット層に含まれる紫外線吸収剤の具体例としては、２−ヒドロキシ−４−メトキシベンゾフェノン、２,２−ジヒドロキシ−４−メトキシベンゾフェノン、２−ヒドロキシ−４−メトキシ−２−カルボキシベンゾフェノン、２−ヒドロキシ−４−ｎ−オクトキシベンゾフェノン等のベンゾフェノン系化合物；２−（２−ヒドロキシ−３,５−ジ第３ブチルフェニル）ベンゾトリアゾール、２−（２−ヒドロキシ−５−メチルフェニル）ベンゾトリアゾール、２−（２−ヒドロキシ−５−第３オクチルフェニル）ベンゾトリアゾール等のベンゾトリアゾール系化合物；フェニルサリチレート、ｐ−オクチルフェニルサリチレート等のサリチル酸エステル系化合物が挙げられる。これらは４００ｎｍ以下の紫外線をカットするものであることが望ましい。
【００５５】
ガスバリア層としては特に水蒸気と酸素を遮断するものが好ましく、特に水蒸気を通しにくいものが好ましい。例えば、ＳｉＮ、ＳｉＯ２、ＳｉＣ、ＳｉＯｘＮｙ、ＴｉＯ２、Ａｌ２Ｏ３の無機物からなる層、超薄板ガラス等を好適に利用することができる。ガスバリア層の厚みは特に制限されないが、０．０１〜３０００μｍの範囲であることが好ましく、０．１〜１００μｍの範囲であることがより好ましい。０．０１μｍ未満では十分なガスバリア性が得られない傾向にあり、他方、前記３０００μｍを超えると重厚化しフレキシブル性や柔軟性等の特長が消失する傾向にある。ガスバリア層の水蒸気透過量（透湿度）としては、１０２ｇ／ｍ２・ｄ〜１０−６ｇ／ｍ２・ｄが好ましく、より好ましくは１０１ｇ／ｍ２・ｄ〜１０−５ｇ／ｍ２・ｄであり、さらに好ましくは１００ｇ／ｍ２・ｄ〜１０−４ｇ／ｍ２・ｄである。尚、透湿度はＪＩＳ  Ｚ０２０８等に基づいて測定することができる。ガスバリア層を形成するには、乾式法が好適である。乾式法によりガスバリア性のガスバリア層を形成する方法としては、抵抗加熱蒸着、電子ビーム蒸着、誘導加熱蒸着、及びこれらにプラズマやイオンビームによるアシスト法などの真空蒸着法、反応性スパッタリング法、イオンビームスパッタリング法、ＥＣＲ（電子サイクロトロン）スパッタリング法などのスパッタリング法、イオンプレーティング法などの物理的気相成長法（ＰＶＤ法）、熱や光、プラズマなどを利用した化学的気相成長法（ＣＶＤ法）などが挙げられる。中でも、真空下で蒸着法により膜形成する真空蒸着法が好ましい。
【００５６】
実施形態による素子に用いられる基板として、例えば、透明基板としては、ガラスなどの無機材料、ＰＥＴ、ＰＥＮ、ポリカーボネート、ＰＭＭＡなどの有機材料が用いられる。特に、柔軟性のある有機材料を用いると、実施形態による光電変換素子が柔軟性に富むものになるので好ましい。
【００５７】
光電変換層２０３は、入射してきた光の光エネルギーを電力に変換して電流を発生させる半導体層である。光電変換層２０３は、一般に、ｐ型の半導体層とｎ型の半導体層とを具備している。光電変換層としてはｐ型ポリマーとｎ型材料との積層体、ＡＢＸ３で示されるペロブスカイト型（ここでＡは一価のカチオン、Ｂは二価のカチオン、Ｘはハロゲンイオンである）、シリコン半導体、ＩｎＧａＡｓやＧａＡｓやカルコパイライト系やＣｄＴｅ系やＩｎＰ系やＳｉＧｅ系などの無機化合物半導体、量子ドット含有型、さらには色素増感型の透明半導体を用いてもよい。いずれの場合も効率が高く、より出力の劣化を小さくできる。
【００５８】
光電変換層２０３と透明電極２１の間には電荷注入を促進もしくはブロックするためにさらにバッファ層が挿入されていてもよい。
【００５９】
対向電極２０５は通常は不透明な金属電極であるが、実施形態による透明電極を用いてもよい。また、対向電極２０５としてＩＴＯガラス透明電極を用いることができる。この場合には、光電変換素子のフレキシビリティは犠牲になるが高効率で光エネルギーを利用することができる。また、金属電極としてステンレスや銅、チタン、ニッケル、クロム、タングステン、金、銀、モリブデン、すず、亜鉛等を用いてもよい。この場合には、透明性が低下する傾向にある
【００６０】
対向電極２０５と光電変換層２０３の間には第２のグラフェン層や電荷バッファ層や電荷輸送層が挿入されていてもよい。
【００６１】
陽極用バッファ層や電荷輸送層としては例えばバナジウム酸化物、ＰＥＤＯＴ／ＰＳＳ、ｐ型ポリマー、五酸化バナジウム（Ｖ２Ｏ５）、２，２’，７，７’−Ｔｅｔｒａｋｉｓ［Ｎ，Ｎ−ｄｉ（４−ｍｅｔｈｏｘｙｐｈｅｎｙｌ）ａｍｉｎｏ］−９，９’−  ｓｐｉｒｏｂｉｆｌｕｏｒｅｎｅ（以下、Ｓｐｉｒｏ−ＯＭｅＴＡＤという）、酸化ニッケル（ＮｉＯ）、三酸化タングステン（ＷＯ３）、三酸化モリブデン（ＭｏＯ３）等からなる層を用いることができる。
【００６２】
一方、陰極用のバッファ層や電荷輸送層としてはフッ化リチウム（ＬｉＦ）、カルシウム（Ｃａ）、６，６’−フェニル−Ｃ６１−ブチル酸メチルエステル（６，６’−ｐｈｅｎｙｌ−Ｃ６１−ｂｕｔｙｒｉｃ  ａｃｉｄ  ｍｅｔｈｙｌ  ｅｓｔｅｒ、Ｃ６０−ＰＣＢＭ）、６，６’−フェニル−Ｃ７１−ブチル酸メチルエステル（６，６’−ｐｈｅｎｙｌ−Ｃ７１−ｂｕｔｙｒｉｃ  ａｃｉｄ  ｍｅｔｈｙｌ  ｅｓｔｅｒ、以下Ｃ７０−ＰＣＢＭという）、インデン−Ｃ６０ビス付加体（Ｉｎｄｅｎｅ−Ｃ６０  ｂｉｓａｄｄｕｃｔ、以下、ＩＣＢＡという）、炭酸セシウム（Ｃｓ２ＣＯ３）、二酸化チタン（ＴｉＯ２）、ｐｏｌｙ［（９，９−ｂｉｓ（３’−（Ｎ，Ｎ−ｄｉｍｅｔｈｙｌａｍｉｎｏ）ｐｒｏｐｙｌ）−２，７−ｆｌｕｏｒｅｎｅ）−ａｌｔ−２，７−（９，９−ｄｉｏｃｔｙｌ−  ｆｌｕｏｒｅｎｅ）］（以下、ＰＦＮということがある）、バソクプロイン（Ｂａｔｈｏｃｕｐｒｏｉｎｅ、以下ＢＣＰということがある）、酸化ジルコニウム（ＺｒＯ）、酸化亜鉛（ＺｎＯ）、ポリエチンイミン等からなる層を用いることができる。
【００６３】
なお、光電変換層と透明電極層の間に、特にグラフェン含有膜に隣接して、金属酸化物層を設けることができる。このような金属酸化物層として、ブルッカイト型酸化チタン層、酸化スズ層があげられる。酸化チタンには、ルチル型、アナターゼ型、およびブルッカイト型の３種類の結晶構造があることが知られている。実施形態においては、このうちブルッカイト型酸化チタンを含む層を用いることが好ましい。このブルッカイト型酸化チタン層は、光電変換層から電極へのハロゲンの移動、および電極から光電変換層への金属イオンの移動を抑制する効果を奏する。このため、電極や電子デバイスの長寿命化が可能となる。このようなブルッカイト型酸化チタン層は、ブルッカイト型酸化チタンのナノ粒子、具体的には平均粒子径が５〜３０ｎｍの粒子からなるものが好ましい。ここで、平均粒子径は粒度分布測定装置により測定した。このようなブルッカイト型ナノ粒子は、例えば高純度化学研究所などから市販されている。酸化スズ層は塩化スズをｎ−ブタノールに溶解させた液を塗布して、高湿度条件で加熱することにより作製できる。
【００６４】
実施形態による光電変換素子は、両面を透明電極に挟まれた構造とすることができる。このような構造を有する太陽電池は、両面からの光を効率よく利用することができる。エネルギー変換効率は一般に５％以上である。
【００６５】
なお、本実施形態の光電変換素子は、光電池、太陽電池セルなどのほか、光センサーとしても使用できる。
【００６６】
［実施形態２―２］
図３を用いて、第２の別の実施形態に係る光電変換素子の構成について説明する。図３は、本実施形態に係る有機ＥＬ素子３０（光電変換素子）の構成概略図である。有機ＥＬ素子３０は、この素子に入力された電気エネルギーを光Ｌに変換する発光素子としての機能を有する素子である。有機ＥＬ素子３０は、透明電極３０１と光電変換層３０３の間に第１のグラフェン含有膜３０２を有する。また対向電極３０５と光電変換層３０３の間に第２のグラフェン含有膜３０４を有する。図３では２つのグラフェン含有膜を有する例を示したが、どちら一つだけを有してもよい。
【００６７】
ここで、グラフェン含有膜３０２および３０４は特定の陰イオン透過性を有している。この陰イオン透過性は、前記と同様の方法により評価できる。
【００６８】
光電変換層３０３は、透明電極３０１から注入された電荷と対向電極３０５から注入された電荷を再結合させ電気エネルギーを光に変換させる有機薄膜層である。光電変換層３０３は通常ｐ型の半導体層とｎ型の半導体層からなっている。光電変換層３０３と対向電極３０５の間には電荷注入を促進もしくはブロックするためバッファ層が設けられ、光電変換層３０３と透明電極３０１の間にも別のバッファ層が設けられていてもよい。対向電極３５は、通常は金属電極であるが透明電極を用いてもよい。
【００６９】
素子の基材の材料としては、ポリエチレンテレフタレート（以下、ＰＥＴという）、ポリエチレンナフタレート（以下、ＰＥＮという）などの樹脂材料が挙げられる。基材は平坦化処理したものが好ましい。
【００７０】
（実施例１）
厚さ約１００μｍのＰＥＴフィルム上にＩＴＯ（厚さ４５ｎｍ）／銀合金（厚さ１０ｎｍ）／ＩＴＯ（厚さ４５ｎｍ）の積層構造上にＧｒａｐｈｅｎｅａ社製酸化グラフェンの水溶液をスピンコートした後、水和ヒドラジン蒸気中で１２０℃で還元して窒素置換グラフェン含有膜を作製する。ＸＰＳ測定から窒素原子の炭素原子に対する含有量は５％である。
【００７１】
ＩＴＯ／銀合金／ＩＴＯ上にチタン線を銀ペーストで固定して電気的に結合する。結合部をシリコーンテープで保護し、ＰＥＴフィルムの裏面もシリコーンテープで保護する。この試料を３質量％の塩化ナトリウム水溶液中に漬けて、サイクリックボルタモメトリーを行う（試料面積０．８５ｃｍ２）。一方、グラフェン含有膜が無い試料として、１２０℃で加熱のみ行った試料（０．６９ｃｍ２）、水和ヒドラジン蒸気中で１２０℃で処理した試料（０．６１ｃｍ２）、および酸化グラフェンをスピンコートし、１２０℃で処理した試料（０．８４ｃｍ２）に対して同様にサイクリックボルタモメトリーを行う。
【００７２】
図４に１２．５ｍＶ／ｓで同じ測定条件で測定したサイクリックボルタモグラムを示す。電位プラス側の波形面積から、塩化物イオンと銀の反応量、すなわち積算電荷量を求めることができる。ここで波形面積は、電位を上げていく場合と、電位を下げていく場合の両方の和である。この波形面積を比較することで積算電荷量を比較することができる。窒素置換グラフェン含有膜の試料（１）における積算電荷量Ｑ１に対応する波形面積を１とすると、１２０℃で加熱のみ行った、置換グラフェン含有膜を有していない試料（２）の積算電荷量Ｑ０に対応する波形面積は７．８である。また、水和ヒドラジン蒸気中で１２０℃で処理した試料（３）は７．９、酸化グラフェンをスピンコートし、１２０℃で処理した試料（４）は９．１である。窒素置換グラフェン含有膜はグラフェン含有膜が無い試料の１３％（＝１／７．８）である。酸化グラフェン膜ではグラフェン含有膜がない場合より塩化物イオンとの反応量が増えているが、この理由は濃縮作用によるものと考えられる。
【００７３】
（実施例２）
酸化グラフェンの水分散液中に分岐ポリエチレンイミン水溶液を添加し、９０℃で１時間加熱した後、水和ヒドラジンを添加し、さらに９０℃で１時間加熱する。得られる混合物を１２０００ｒｐｍで遠心分離し、沈殿物を得る。沈殿物を水で再分散させた後１２０００ｒｐｍで遠心分離し、沈殿物を得る。この操作を２回行い、未反応のポリエチレンイミンと水和ヒドラジンを除去する。得られる沈殿を乾燥後、イソプロパノールで分散する。
厚さ約１００μｍのＰＥＴフィルム上にＩＴＯ／（厚さ４５ｎｍ）／銀合金（厚さ１０ｎｍ）／ＩＴＯ（厚さ４５ｎｍ）の積層構造上に上記イソプロパノール分散液をバーコーターで塗布し１２０℃で乾燥する。ＸＰＳ測定から窒素原子の炭素原子に対する含有量は１２％である。この場合にはポリエチレンイミン由来の窒素原子が多い。ＩＲスペクトルからグラフェンにアルキル鎖が結合している。
【００７４】
ＩＴＯ／銀合金／ＩＴＯ上にチタン線を銀ペーストで固定して電気的に結合する。図１で示すように３質量％の塩化ナトリウムを含有する水溶液を接触させる。水溶液を入れる容器とグラフェン含有膜の間にはシールで水溶液が流れ出さないようにする。サイクリックボルタモメトリーを行う（試料面積１２ｃｍ２）。一方、グラフェン含有膜が無い試料として、１３０℃で加熱のみ行った試料に対して同様にサイクリックボルタモメトリーを行う。いずれも同一の条件（２５ｍＶ／ｓ）で測定する。この結果、グラフェン含有膜がある場合の塩化物イオンと銀の反応量はグラフェン含有膜がない場合に対して３％未満である。
【００７５】
（実施例３）
Ｃｕ箔の表面をレーザー照射によって加熱処理し、アニールにより結晶粒を大きくする。このＣｕ箔を下地触媒層とし、アンモニア、メタン、水素、アルゴン（１５：６０：６５：２００ｃｃｍ）を混合反応ガスとして１０００℃、５分間の条件下、ＣＶＤ法により平面状の単層窒素置換グラフェン含有膜を製造する。この時、ほとんどは単層の窒素置換グラフェン含有膜が形成されるが、条件により一部に２層以上の窒素置換グラフェン含有膜も生成する。さらにアンモニア、アルゴン混合気流下１０００℃で５分処理した後、アルゴン気流下で冷却する。熱転写フィルム（１５０μｍ厚）と単層窒素置換グラフェン含有膜を圧着した後、Ｃｕを溶解するため、アンモニアアルカリ性の塩化第二銅エッチャントに漬けて、単層窒素置換グラフェン含有膜を熱転写フィルム上に転写する。同様の操作を４回繰り返して多層窒素置換グラフェン含有膜を得る。
【００７６】
熱転写フィルムを厚さ約１００μｍのＰＥＴフィルム上にＩＴＯ（厚さ４５ｎｍ）／銀合金（厚さ１０ｎｍ）／ＩＴＯ（厚さ４５ｎｍ）の積層構造上にラミネートした後、加熱してグラフェン含有膜を転写する。ＸＰＳで測定された窒素の含有量は、この条件では１〜２ａｔｍ％である。
【００７７】
ＩＴＯ／銀合金／ＩＴＯ上にチタン線を銀ペーストで固定して電気的に結合する。図１で示すように３質量％の塩化ナトリウムを含有する水溶液を接触させる。水溶液を入れる容器とグラフェン含有膜の間にはシールで水溶液が流れ出さないようにする。サイクリックボルタモメトリーを行う（試料面積１２ｃｍ２）。一方、グラフェン含有膜が無い試料として、１００℃で加熱のみ行った試料に対して同様にサイクリックボルタモメトリーを行う。いずれも同一の条件（２５ｍＶ／ｓ）で測定する。この結果、グラフェン含有膜がある場合の塩化物イオンと銀の反応量はグラフェン含有膜がない場合に対して１％未満である。
【００７８】
（実施例４）
実施例２で得られるグラフェンのイソプロパノール分散液を厚さ約１００μｍのＰＥＴフィルム上に形成された平均直径４０ｎｍの銀ナノワイヤ塗布膜上にバーコーターで塗布し、塩化ナトリウムの濃度を１質量％である以外は実施例２と同様にして塩化物イオンの透過性を評価する。いずれも同一の条件（２５ｍＶ／ｓ）で測定する。この結果、グラフェン含有膜がある場合の塩化物イオンと銀の反応量はグラフェン含有膜がない場合に対して４％未満である。
【００７９】
（実施例５）
図５に示す太陽電池セル５０を作成する。
【００８０】
実施例１と同様に、厚さ約１００μｍのＰＥＴフィルム５０１上にＩＴＯ（厚さ４５ｎｍ）／銀合金（厚さ１０ｎｍ）／ＩＴＯ（厚さ４５ｎｍ）の積層構造５０２上にＧｒａｐｈｅｎｅａ社製酸化グラフェンの水溶液をスピンコートした後、水和ヒドラジン蒸気中で１２０℃で還元して窒素置換グラフェン含有膜５０３を作製する。ＸＰＳ測定から窒素原子の炭素原子に対する含有量は５％である。５０３上に電子輸送層５０４としてＣ６０−ＰＣＢＭのトルエン溶液をバーコーターで塗布して乾燥させる。ポリ（３−ヘキシルチオフェン−２，５−ジイル）（以下、Ｐ３ＨＴという）とＣ６０−ＰＣＢＭとを含むクロルベンゼン溶液をバーコーターで塗布し、１００℃で２０分乾燥することにより光電変換層５０５を作製する。
【００８１】
絶縁性セラミックス膜が反対面に形成されたステンレス箔５０６の表面を、希塩酸で処理して表面酸化膜を除去してから酸化グラフェンの水溶液をスピンコートして酸化グラフェン膜を形成させる。次いで、水和ヒドラジン蒸気中で１２０℃で還元して窒素置換グラフェン含有膜５０７を得る。
【００８２】
窒素置換グラフェン含有膜５０７の上に、ソルビトールを含有したＰＥＤＯＴ・ＰＳＳの水溶液をバーコーターで塗布し、１００℃で３０分乾燥してＰＥＤＯＴ・ＰＳＳを含む接着層５０８（５０ｎｍ厚）を形成させる。
【００８３】
光電変換層５０５の上に上記接着層５０８面が接合するように９０℃で貼り合わせる。ＰＥＴ表面に２−ヒドロキシ−４−メトキシベンゾフェノン含有の紫外線カットインクをスクリーン印刷して紫外線カット層５０９を作製する。紫外線カット層の上に真空蒸着法でシリカ膜を製膜しガスバリア層５１１を作製し太陽電池セル５０を作製する。
【００８４】
得られる太陽電池セルは１ＳＵＮの太陽光に対して５％以上のエネルギー変換効率を示し、室外で一か月放置しても効率の劣化は５％未満である。
【００８５】
（実施例６）
実施例２と同様に、酸化グラフェンの水分散液中に分岐ポリエチレンイミン水溶液を添加し、９０℃で１時間加熱した後、水和ヒドラジンを添加しさらに９０℃で１時間加熱する。得られる混合物を１２０００ｒｐｍで遠心分離し、沈殿物を得る。沈殿物を水で再分散させた後１２０００ｒｐｍで遠心分離し、沈殿物を得る。この操作を２回行い、未反応のポリエチレンイミンと水和ヒドラジンを除去する。得られる沈殿を乾燥後、イソプロパノールで分散する。
【００８６】
厚さ約１００μｍのＰＥＴフィルム上にＩＴＯ（厚さ４５ｎｍ）／銀合金（厚さ１０ｎｍ）／ＩＴＯ（厚さ４５ｎｍ）の積層構造上に上記イソプロパノール分散液をバーコータで塗布し１２０℃で乾燥することにより窒素置換グラフェン含有膜を得る。ＸＰＳ測定から窒素原子の炭素原子に対する含有量は１２％である。この場合にはポリエチレンイミン由来の窒素原子が多い。ＩＲスペクトルからグラフェンにアルキル鎖が結合している。
上記グラフェン含有膜上に電子輸送層としてＣ６０−ＰＣＢＭのトルエン溶液をバーコーターで塗布して乾燥させる。ポリ（３−ヘキシルチオフェン−２，５−ジイル）（以下、Ｐ３ＨＴという）とＣ６０−ＰＣＢＭとを含むクロルベンゼン溶液をバーコーターで塗布し、１００℃で２０分乾燥することにより光電変換層を作製する。
【００８７】
絶縁性セラミックス膜が反対面に形成されたステンレス箔の表面を、希塩酸で処理して表面酸化膜を除去してから上記窒素置換グラフェンのイソプロパノール分散液をスピンコートして窒素置換グラフェン含有膜を得る。以下実施例５と同様にして太陽電池セルを作製する。
【００８８】
得られる太陽電池セルは１ＳＵＮの太陽光に対して５％以上のエネルギー変換効率を示し、室外で一か月放置しても効率の劣化は２％未満である。
【００８９】
（比較例１）
窒素置換グラフェン含有膜５０３および５０７を作製しないことを除いては実施例５と同様にして太陽電池セルを作製する。得られる太陽電池セルは１ＳＵＮの太陽光に対して５％以上のエネルギー変換効率を示すが室外で一か月放置すると効率の劣化は８０％以上である。
【００９０】
（実施例７）
図６に示す有機ＥＬ素子６０を作成する。
【００９１】
実施例１と同様に、厚さ約１００μｍのＰＥＴフィルム）６０１上にＩＴＯ（厚さ４５ｎｍ）／銀合金（厚さ１０ｎｍ）／ＩＴＯ（厚さ４５ｎｍ）の積層構造６０２上にＧｒａｐｈｅｎｅａ社製酸化グラフェンの水溶液をスピンコートした後、水和ヒドラジン蒸気中で１２０℃で還元して窒素置換グラフェン含有膜６０３を作製する。ＸＰＳ測定から窒素原子の炭素原子に対する含有量は５％である。窒素置換グラフェン含有膜６０３上にトリス（８−ヒドロキシキノリン）アルミニウム（Ａｌｑ３）（４０ｎｍ）を蒸着して光電変換層６０４を作製する。その上にＮ，Ｎ’−ジ−１−ナフチル−Ｎ，Ｎ’−ジフェニル−１，１’−ビフェニル−４，４’−ジアミン（以下、ＮＰＤという）を３０ｎｍの厚さで蒸着しホール輸送層６０５を作製する。その上に金電極６０６をスパッタ法により製膜する。さらに周りを封止することにより有機ＥＬ素子を作製する。
【００９２】
得られる有機ＥＬ素子は出力光の劣化が少なく、１０００時間連続運転しても出力の低下は５％以下である。
【００９３】
（実施例８）
透明な有機ＥＬ素子を作成する。
【００９４】
実施例１と同様に、厚さ約１００μｍのＰＥＴフィルム）上にＩＴＯ（厚さ４５ｎｍ）／銀合金（厚さ１０ｎｍ）／ＩＴＯ（厚さ４５ｎｍ）の積層構造上にＧｒａｐｈｅｎｅａ社製酸化グラフェンの水溶液をスピンコートした後、水和ヒドラジン蒸気中で１２０℃で還元して窒素置換グラフェン含有膜を作製する。ＸＰＳ測定から窒素原子の炭素原子に対する含有量は５％である。グラフェン上に発光層であるトリス（８−ヒドロキシキノリン）アルミニウム（Ａｌｑ３）（４０ｎｍ）を蒸着して光電変換層を作製する。その上にＮ，Ｎ’−ジ−１−ナフチル−Ｎ，Ｎ’−ジフェニル−１，１’−ビフェニル−４，４’−ジアミン（以下、ＮＰＤという）を３０ｎｍの厚さで蒸着しホール輸送層を作製する。その上にａ−ＩＴＯ（４０ｎｍ）／銀（１０ｎｍ）／ａ−ＩＴＯ膜（５０ｎｍ）をスパッタ法により製膜する。さらに素子外周を封止することにより有機ＥＬ素子を作製する。
【００９５】
得られる有機ＥＬ素子は出力光の劣化が少なく、１０００時間連続運転しても出力の低下は６％以下である。
【００９６】
（比較例２）
窒素含有グラフェン含有層を作製しないことを除いては実施例７と同様にして有機ＥＬ素子を作製する。得られる有機ＥＬ素子１０００時間連続運転すると出力は８０％以下に低下する。
【００９７】
（実施例９）
厚さ約１００μｍのＰＥＴフィルム上にＩＴＯ（厚さ４５ｎｍ）／銀合金（厚さ１０ｎｍ）／ＩＴＯ（厚さ４５ｎｍ）の積層構造上にＧｒａｐｈｅｎｅａ社製酸化グラフェンの水溶液をスピンコートした後、水和ヒドラジン蒸気中で８０℃で還元して窒素置換グラフェン含有膜を作製する。ＸＰＳ測定から窒素原子の炭素原子に対する含有量は３％である。
【００９８】
ＩＴＯ／銀合金／ＩＴＯ上にチタン線を銀ペーストで固定して電気的に結合する。結合部をシリコーンテープで保護し、ＰＥＴフィルムの裏面もシリコーンテープで保護する。この試料を３質量％の塩化ナトリウム水溶液中に漬けて、サイクリックボルタモメトリーを行う。一方、グラフェン含有膜が無い試料として、８０℃で加熱のみ行った試料に対して同様にサイクリックボルタモメトリーを行う。いずれも同一の条件（２５ｍＶ／ｓ）で測定する。この結果、グラフェン含有膜がある場合の塩化物イオンと銀の反応量はグラフェン含有膜がない場合に対して２０％である。
【００９９】
以下実施例８と同様にして有機ＥＬ素子を作製する。得られる有機ＥＬ素子は出力光の劣化が少なく、１０００時間連続運転しても出力の低下は１０％以下である
【０１００】
（比較例３）
厚さ約１００μｍのＰＥＴフィルム上にＩＴＯ（厚さ４５ｎｍ）／銀合金（厚さ１０ｎｍ）／ＩＴＯ（厚さ４５ｎｍ）の積層構造上にＧｒａｐｈｅｎｅａ社製酸化グラフェンの水溶液をスピンコートした後、水和ヒドラジン蒸気中で６０℃で還元して窒素置換グラフェン含有膜を作製する。ＸＰＳ測定から窒素原子の炭素原子に対する含有量は２％である。
【０１０１】
ＩＴＯ／銀合金／ＩＴＯ上にチタン線を銀ペーストで固定して導通をとる。導通部をシリコーンテープで保護し、ＰＥＴフィルムの裏面もシリコーンテープで保護する。この試料を３質量％の塩化ナトリウム水溶液中に漬けて、サイクリックボルタモメトリーを行う。一方、グラフェン含有膜が無い試料として、６０℃で加熱のみ行った試料に対して同様にサイクリックボルタモメトリーを行う。いずれも同一の条件（２５ｍＶ／ｓ）で測定する。この結果、グラフェン含有膜がある場合の塩化物イオンと銀の反応量はグラフェン含有膜がない場合に対して２５％である。
【０１０２】
以下実施例８と同様にして有機ＥＬ素子を作製する。得られる有機ＥＬ素子１０００時間連続運転すると出力は５０％以下に低下する
【０１０３】
（実施例１０）
実施例２と同様に、酸化グラフェンの水分散液中に分岐ポリエチレンイミン水溶液を添加し、９０℃で１時間加熱した後、水和ヒドラジンを添加しさらに９０℃で１時間加熱する。得られる混合物を１２０００ｒｐｍで遠心分離し、沈殿物を得る。沈殿物を水で再分散させた後１２０００ｒｐｍで遠心分離し、沈殿物を得る。この操作を２回行い、未反応のポリエチレンイミンと水和ヒドラジンを除去する。得られる沈殿を乾燥後、イソプロパノールで分散する。
【０１０４】
厚さ約１００μｍのＰＥＴフィルム上に直径４０ｎｍの銀ナノワイヤをバーコーターで塗布し、その上に上記イソプロパノール分散液をバーコーターで塗布し１２０℃で乾燥することにより窒素置換グラフェン含有膜を得る。XPS測定から窒素原子の炭素原子に対する含有量は１２％である。この場合にはポリエチレンイミン由来の窒素原子が多い。IRスペクトルからグラフェンにアルキル鎖が結合している。
【０１０５】
上記グラフェン含有膜上に電子輸送層としてＣ６０−ＰＣＢＭのトルエン溶液をバーコーターで塗布して乾燥させる。ポリ（３−ヘキシルチオフェン−２，５−ジイル）（以下、Ｐ３ＨＴという）とＣ６０−ＰＣＢＭとを含むクロルベンゼン溶液をバーコーターで塗布し、１００℃で２０分乾燥することにより光電変換層を作製する。
【０１０６】
絶縁性セラミックス膜が反対面に形成されたステンレス箔の表面を、希塩酸で処理して表面酸化膜を除去してから上記窒素置換グラフェンのイソプロパノール分散液をスピンコートして窒素置換グラフェン含有膜を得る。以下実施例５と同様にして太陽電池セルを作製する。
【０１０７】
得られる太陽電池セルは１ＳＵＮの太陽光に対して５％以上のエネルギー変換効率を示し、室外で一か月放置しても効率の劣化は３％未満である。
【０１０８】
以上の通り、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれるとともに、特許請求の範囲に記載された発明とその均等の範囲に含まれる。
【符号の説明】
【０１０９】
１０１…グラフェン含有膜
１０２…作用極
１０４…陰イオンを含有する水溶液
１０５…シール
１０６…外筒
１０７…対極
１０８…参照電極
１０９…電源
１１１…電流計
２０…陽電池セル
２０１…透明電極
２０２…第１のグラフェン含有膜
２０３…光電変換層
２０４…第２のグラフェン含有膜
２０５…対極
３０…有機ＥＬ素子
３０１…透明電極
３０２…第１のグラフェン含有膜
３０３…光電変換層
３０４…第２のグラフェン含有膜
３０５…対極
５０…太陽電池セル
５０１…ＰＥＴフィルム
５０２…ＩＴＯ／銀合金／ＩＴＯの積層構造
５０３…グラフェン層
５０４…電子輸送層
５０５…光電変換層
５０６…ステンレス箔
５０７…Ｎ−グラフェン層
５０８…接着層
５０９…紫外線カット層
５１１…ガスバリア層
６０…有機ＥＬ素子
６０１…ＰＥＴフィルム
６０２…ＩＴＯ／銀合金／ＩＴＯの積層構造
６０３…Ｎ−グラフェン層
６０４…光電変換層
６０５…ホール輸送層
６０６…金電極
【図１】
2020054018.tif 000003
【図２】
2020054018.tif 000004
【図３】
2020054018.tif 000005
【図４】
2020054018.tif 000006
【図５】
2020054018.tif 000007
【図６】
2020054018.tif 000008
【国際調査報告】
2020054018.tif 000009
2020054018.tif 000010
2020054018.tif 000011
2020054018.tif 000012